(57)【要約】【課題】表面平滑性に優れ、かつオフセット性と耐摩耗性にも優れる中間転写兼定着ベルトおよびその製造方法を提供する。【解決手段】導電性フィラーを含有するポリイミド樹脂管状内層と導電性フィラーを含有するフッ素樹脂管状外層とを有する中間転写兼定着ベルトであって、前記ベルトの体積抵抗率は１０７　〜１０１２Ω・ｃｍであり、前記外層を構成するフッ素樹脂はテトラフルオロエチレン−パーフルオロアルキルビニルエーテル共重合体を主成分としてなり、前記外層の厚さは１５〜４０μｍであり、かつ表面粗さＲｚは１．５μｍ以下であることを特徴とする中間転写兼定着ベルト、およびその製造方法。【選択図】　　　　図１
2004045916.tif 000002
【特許請求の範囲】
【請求項１】
導電性フィラーを含有するポリイミド樹脂管状内層と導電性フィラーを含有するフッ素樹脂管状外層とを有する中間転写兼定着ベルトであって、前記ベルトの体積抵抗率は１０７　〜１０１２Ω・ｃｍであり、前記外層を構成するフッ素樹脂はテトラフルオロエチレン−パーフルオロアルキルビニルエーテル共重合体を主成分としてなり、前記外層の厚さは１５〜４０μｍであり、かつ表面粗さＲｚは１．５μｍ以下であることを特徴とする中間転写兼定着ベルト。
【請求項２】
円筒状金型の内周面に、テトラフルオロエチレン−パーフルオロアルキルビニルエーテル共重合体（ＰＦＡ）を主成分とし導電性フィラーを含有するフッ素樹脂溶液を塗布し、回転成形して塗布層を形成し、加熱により硬化させてフッ素樹脂管状外層を得る工程、前記フッ素樹脂管状外層の内周面に導電性フィラーを含有するポリアミド酸溶液を塗布し、回転成形してポリアミド酸層を形成し、加熱によりイミド転化してポリイミド樹脂管状内層を形成する工程、および得られた当該２層構造を有するベルトを前記金型より離型する工程を含む、請求項１に記載の中間転写兼定着ベルトの製造方法。
【請求項３】
前記フッ素樹脂溶液が粒径０．２〜０．３μｍのテトラフルオロエチレン−パーフルオロアルキルビニルエーテル共重合体（ＰＦＡ）および粒径５〜１５μｍのテトラフルオロエチレン−パーフルオロアルキルビニルエーテル共重合体（ＰＦＡ）を含む請求項２に記載の製造方法。
【請求項４】
前記粒径０．２〜０．３μｍのＰＦＡと粒径５〜１５μｍのＰＦＡとの混合比（重量比）が８：２〜２：８である請求項３に記載の製造方法。
【発明の詳細な説明】
【０００１】
【発明の属する技術分野】
本発明は、複写機、レーザービームプリンター、ファクシミリなどの電子写真方式画像形成装置に用いられる中間転写兼定着ベルトおよびその製造方法に関する。
【０００２】
【従来の技術】
電子写真方式画像形成装置においては、一般的に、帯電させた感光体の表面に、画像読取装置で得られた画像に対応する静電潜像を形成し、現像器によってトナー画像とした後、中間転写体に静電転写（一次転写）し、中間転写体から紙等へ再度転写（二次転写）して定着ロールまたは定着ベルトで加熱定着される。近年、前記転写工程と定着工程とを１つのベルトで行なう中間転写兼定着ベルト方式が技術検討され、画像形成速度の高速化や高画質化が図られている。
【０００３】
例えば、図２に示すように、感光体ロール４の表面に形成した静電潜像に対し、現像器７Ｋ、７Ｙ、７Ｍ、７Ｃにより各色のトナーを現像してトナー画像とした後、中間転写兼定着ベルト３上で搬送される記録材６にトナー画像を静電転写し、これを定着位置まで搬送して、加熱ロール５ａと加圧ロール５ｂによる加熱加圧で記録材６にトナー画像を定着する。
【０００４】
このような転写定着方式では、１つのベルトで転写と定着を行えるため感光体表面に形成された現像像を忠実に鮮明な画像のまま記録材上に転写して定着することができる利点がある。また、前記と同様に転写定着ベルトを使用する方式において、一旦、トナー画像を転写定着ベルトに一次転写し、これを記録材へ転写する際に同時に定着を行う転写定着方式（中間転写タイプ）も存在する。
【０００５】
さらに、前記ベルト転写定着方式では、前記シームレスベルトを極めて薄く形成することで、ヒーターの発熱を直ちに転写定着ベルトに伝導させることができ、また、熱容量を小さくすることもできる。したがって、電源を入れると、直ちに転写定着ベルトの表面温度が所定の温度まで昇温するため、待ち時間が著しく短縮されると同時に省電力を実現できるという利点がある。
【０００６】
しかしながら、このようなベルトは、中間転写ベルトとしての静電転写性および表面平滑性ならびに定着ベルトとしてのオフセット性および耐摩耗性が要求されるため、従来の中間転写ベルトや定着ベルトの応用では特性を満足できるものはなかった。
【０００７】
【発明が解決しようとする課題】
そこで本発明の目的は、表面平滑性に優れ、かつオフセット性と耐摩耗性にも優れる中間転写兼定着ベルトおよびその製造方法を提供することにある。
【０００８】
【課題を解決するための手段】
本発明者らは、上記目的を達成すべく、鋭意研究を重ねたところ、所定の特性を有するポリイミド樹脂管状内層とフッ素樹脂管状外層とからなる複合管状物を製造することにより所期の目的を達成できることを見出し、本発明を完成するに至った。
【０００９】
即ち、本発明の中間転写兼定着ベルトは、導電性フィラーを含有するポリイミド樹脂管状内層と導電性フィラーを含有するフッ素樹脂管状外層とを有する中間転写兼定着ベルトであって、前記ベルトの体積抵抗率は１０７　〜１０１２Ω・ｃｍであり、前記外層を構成するフッ素樹脂はテトラフルオロエチレン−パーフルオロアルキルビニルエーテル共重合体（ＰＦＡ）を主成分としてなり、前記外層の厚さは１５〜４０μｍであり、かつ表面粗さＲｚは１．５μｍ以下であることを特徴とする。
【００１０】
本発明の中間転写兼定着ベルトの製造方法は、円筒状金型の内周面にＰＦＡを主成分とし導電性フィラーを含有するフッ素樹脂溶液を塗布し、回転成形して塗布層を形成し、加熱により硬化させてフッ素樹脂管状外層を得る工程、前記フッ素樹脂管状外層の内周面に導電性フィラーを含有するポリアミド酸溶液を塗布し、回転成形してポリアミド酸層を形成し、加熱によりイミド転化してポリイミド樹脂管状内層を形成する工程、および得られた当該２層構造を有するベルトを前記金型より離型する工程を含むことを特徴とする。
【００１１】
前記フッ素樹脂溶液は、粒径０．２〜０．３μｍのＰＦＡおよび粒径５〜１５μｍのＰＦＡを含むことが好ましい。
【００１２】
前記粒径０．２〜０．３μｍのＰＦＡと粒径５〜１５μｍのＰＦＡとの混合比（重量比）は、８：２〜２：８であることが好ましい。
【００１３】
また、前記中間転写兼定着ベルトの引張弾性率を４０００Ｎ／ｍｍ２　以上、吸湿膨張係数を１．５／１０−５ｃｍ／ｃｍ／％ＲＨ以下にすることにより、きびしい使用環境にも安定して中間転写兼定着ができる。
【００１４】
［作用効果］
本発明の中間転写兼定着ベルトによると、中間転写ベルトとしての静電転写性および表面平滑性ならびに定着ベルトとしてのオフセット性および耐摩耗性を兼ね備えているため、画像形成装置の中間転写兼定着ベルトとして用いれば、光沢のある高画質な画像を長期の使用でも安定して提供することが可能となる。
【００１５】
【発明の実施の形態】
以下、本発明の実施の形態について、図面を参照しながら説明する。
本発明の中間転写兼定着ベルトは、例えば、図１に示すように、導電性フィラーを含有するポリイミド樹脂管状内層１と導電性フィラーを含有するフッ素樹脂管状外層２とを有する中間転写兼定着ベルト３である。前記ベルト３は、例えば、図２に示すように、電子写真記録装置における像の転写と定着を１本のベルトで行う方式に使用され、ベルト表面のトナー離形性が必要なため、導電性フィラーを含有するフッ素樹脂管状外層を有する。前記ベルトの形状は、シームレス状であることが好ましい。
【００１６】
前記外層を構成するフッ素樹脂は、トナー離型性が高いという点からテトラフルオロエチレン−パーフルオロアルキルビニルエーテル共重合体（ＰＦＡ）を主成分とする。前記フッ素樹脂は、本発明の目的内で、ＰＦＡと他のフッ素樹脂、例えば、ポリテトラフルオロエチレン（ＰＴＦＥ）またはテトラフルオロエチレン−へキサフルオロプロピレン共重合体（ＦＥＰ）等を併用してもよい。
【００１７】
前記外層の厚さは１５〜４０μｍであり、好ましくは２０〜３０μｍである。１５μｍより薄いと、ピンホールが残りやすく、オフセット性や耐摩耗性に劣る傾向がある。４０μｍを超えると、クラックが発生しやすく、脆い層となって、この場合も耐摩耗性が低下する傾向がある。
【００１８】
前記外層の表面粗さＲｚは、高画質の画像を形成するためおよびトナーのクリーニング性を阻害しないように１．５μｍ以下、好ましくは１．０μｍ以下である。
【００１９】
前記表面粗さＲｚは、実施例に記載の方法により測定した値である。
【００２０】
本発明において、導電性フィラーとは、ベルトに導電性を付与し得るものであれば特に制限されるものではない。導電性フィラ−としては、例えばケッチェンブラック、アセチレンブラックやファーネスブラックの如きカーボンブラック、アルミニウムやニッケルの如き金属、酸化錫の如き酸化金属化合物やチタン酸カリウム等の導電性ないし半導電性の粉末、あるいはポリアニリンやポリアセチレンの如き導電ポリマーなどの適宜なものの１種または２種以上を用いることができる。本発明においては、導電性の付与効果や均一な分散性等の観点から、カーボンブラックを単独で使用するか、あるいは他の導電性フィラーと併用するのが好ましい。さらに、ポリイミド樹脂とフッ素樹脂に含有させる導電性フィラーは、同一でも異なっていてもよい。
【００２１】
前記フッ素樹脂管状外層には、導電性の高いケッチェンブラックが適して用いられる。カーボンブラックの含有量は、フッ素樹脂に対して０．５〜２．０重量％の範囲で所定の電気抵抗を示すようにすることが好ましい。特に好ましくは、１．０〜１．５重量％の範囲である。カーボンブラックの含有量が０．５重量％未満であると、電気抵抗の均一性が低下し、所望する電気抵抗が得られ難い。逆に、カーボンブラックの含有量が２．０重量％を超えると、フッ素樹脂管状外層の離型性、耐摩耗性が低下する傾向がある。
【００２２】
一方、ポリイミド樹脂管状内層においては、ケッチェンブラックやアセチレンブラックおよびファーネスブラックが適して用いられる。カーボンブラックの含有量は、ポリイミド樹脂に対して５〜３０重量％の範囲で所定の電気抵抗を示すようにすることが好ましい。特に好ましくは、５〜２５重量％の範囲である。カーボンブラックの含有量が５重量％未満であると、電気抵抗の均一性が低下し、所望する電気抵抗が得られ難い。逆に、カーボンブラックの含有量が３０重量％を超えると、ポリイミド樹脂管状内層は、ポリイミド樹脂に由来する機械的強度が低下し、亀裂や割れが生じやすい。
【００２３】
前記ベルトの体積抵抗率は、ベルトの用途により適宜設定することができるが、トナー画像を良好に転写するためには１０７　〜１０１２Ω・ｃｍであり、１０８　〜１０１０Ω・ｃｍがより好ましい。
【００２４】
本発明のベルトの表面抵抗率は、ベルトの用途により適宜設定することができるが、トナー画像を良好に転写するためには１０１０〜１０１５Ω／□であることが好ましく、１０１１〜１０１３Ω／□がより好ましい。
【００２５】
前記表面抵抗率および体積抵抗率は、実施例に記載の方法により測定した値である。
【００２６】
フッ素樹脂管状外層の導電性フィラーの含有量とポリイミド樹脂管状内層の導電性フィラーの含有量をそれぞれ調整することで、表面抵抗率と体積抵抗率を所定の範囲内とすることができる。
【００２７】
次に、本発明の中間転写兼定着ベルトの製造方法を説明する。
（１）円筒状金型の内周面にＰＦＡを主成分とし導電性フィラーを含有するフッ素樹脂溶液を塗布し、回転成形して塗布層を形成し、加熱により硬化させてフッ素樹脂管状外層を得る工程
前記フッ素樹脂溶液は、粒径０．２〜０．３μｍのＰＦＡおよび粒径５〜１５μｍのＰＦＡを含むことが好ましい。本発明においては、前記フッ素樹脂溶液はフッ素樹脂ディスパージョンをも包含する。フッ素樹脂溶液が粒径０．２〜０．３μｍのＰＦＡのみを含む場合、乾燥塗膜にクラックが生じやすくなり、厚塗りができにくい。またフッ素樹脂溶液が粒径５〜１５μｍのＰＦＡのみを含む場合、塗布むらが発生しやすくなる上、表面平滑性に劣るものとなる。
【００２８】
前記ＰＦＡの特性を考慮すると、粒径０．２〜０．３μｍのＰＦＡと粒径５〜１５μｍのＰＦＡとの混合比（重量比）は、８：２〜２：８であることが好ましく、より好ましくは４：６〜６：４である。
【００２９】
導電性フィラーを含有するフッ素樹脂溶液の調製方法は、前記フッ素樹脂溶液（ディスパージョンを含む）に、導電性フィラーを添加し、公知の分散方法で分散させることにより行う。
【００３０】
前記円筒状金型としては、従来から耐熱性樹脂の成形に用いられているものであればどのようなものであっても差し支えない。金型の材質としては、耐熱性の観点から、金属、ガラス、セラミック等の各種のものがあげられる。
【００３１】
前記円筒状金型の内周面に前記フッ素樹脂溶液を塗布する方法としては、円筒状金型の内周面に所定量のフッ素樹脂溶液を注入し、金型をゆっくり回転させて内周面全面に展開し、遠心成形により均一な塗布層を形成する方法または、金型を回転させながらフッ素樹脂溶液をスプレーにより均一塗布する方法が用いられる。
【００３２】
このように均一に塗布されたフッ素樹脂塗膜は、加熱により乾燥、固化、焼成を経て硬化し、フッ素樹脂管状外層となる。
【００３３】
フッ素樹脂の乾燥・固化時の加熱温度は、通常、１００〜１２０℃であり、加熱時間は、５〜２０分程度である。フッ素樹脂の焼成時の加熱温度は、通常、３５０〜４００℃であり、加熱時間は、１５〜３０分程度である。
【００３４】
さらにここで、次工程のポリアミド酸溶液の塗工性向上および硬化後のポリイミド樹脂との密着性を向上させる目的で、抵抗バランスを崩さない範囲でプライマーを使用することもできる。プライマーとしては、ポリイミド前駆体組成物および金属酸化物を含有させたテトラフルオロエチレン−パーフルオロアルキルビニルエーテル共重合体ディスパージョン等が挙げられる。
【００３５】
（２）前記フッ素樹脂管状外層の内周面に導電性フィラーを含有するポリアミド酸溶液を塗布し、回転成形してポリアミド酸層を形成し、加熱によりイミド転化してポリイミド樹脂管状内層を形成する工程
中間転写兼定着ベルトの用途に適合させるためには、ベルトの引張弾性率が４０００Ｎ／ｍｍ２　以上で、吸湿膨張係数が１．５／１０−５ｃｍ／ｃｍ／％ＲＨ以下を目安とするため、本発明に用いるポリイミド樹脂は、多くのポリイミド樹脂の中でも数種に限定される。このようなポリイミド樹脂の組成としては、３，３’，４，４’−ビフェニルテトラカルボン酸二無水物とｐ−フェニレンジアミンからなる重合体およびそれらを５０モル％以上含む共重合体、ピロメリット酸二無水物とベンジジン誘導体からなる重合体およびそれらを５０モル％以上含む共重合体があげられる。
【００３６】
本発明においては、ポリイミド樹脂の原料として、ポリイミド樹脂前駆体であるポリアミド酸溶液を用いる。ポリアミド酸の一つの構成成分であるテトラカルボン酸二無水物としては、３，３’，４，４’−ビフェニルテトラカルボン酸二無水物またはピロメリット酸二無水物等があげられ、他方の構成成分であるジアミンとしては、ｐ−フェニレンジアミンまたはベンジジン誘導体等があげられる。ポリアミド酸溶液の溶媒としては、特に制限はないが、Ｎ，Ｎ−ジメチルアセトアミド、ジメチルホルムアミド、Ｎ−メチル−２−ピロリドン等が使用される。
【００３７】
また、前記ポリアミド酸溶液に加える導電性フィラーは、前記したようにカーボンブラックが好ましく、カーボンブラックとしては、ケッチェンブラックやアセチレンブラックおよびファーネスブラックが適して用いられる。
【００３８】
これらの原料を用いてポリイミド樹脂管状内層を形成するには、まずポリアミド酸溶液を作製する。この方法として、導電性フィラーを予め前記溶媒中に分散させ、この分散媒中にテトラカルボン酸二無水物とジアミンを溶解・重合させてポリアミド酸溶液を得る方法、前記溶媒中でテトラカルボン酸二無水物成分とジアミン成分を溶解・重合させポリアミド酸溶液とし、この溶液中に前記導電性フィラーを添加することによる方法等、適宜公知の方法を適用することができる。このとき、公知の分散方法が適用でき、ボールミル、サンドミル、超音波分散等の方法にて適宜分散作業を行う。
【００３９】
前記ポリアミド酸溶液中のモノマー濃度（溶媒中におけるテトラカルボン酸二無水物とジアミンの濃度）は種々の条件に応じて設定されるが、５〜３０重量％が好ましい。また、反応温度は８０℃以下に設定することが好ましく、特に好ましくは５〜５０℃であり、反応時間は０．５〜１０時間程度である。
【００４０】
重合化に伴い溶液粘度が上昇するが、導電性フィラーを含有するポリアミド酸溶液のＢ型粘度計（２５℃）における粘度は、フッ素樹脂管状外層の内周面に塗布して皮膜を形成する際に導電性フィラーを偏在させないためには１〜１０００Ｐａ・ｓが好ましく、５０〜３００Ｐａ・ｓがより好ましい。
【００４１】
溶液粘度の調整は、溶媒の添加等でモノマ−濃度を下げることによって行う。
【００４２】
このようにして得られた前記ポリアミド酸溶液を、フッ素樹脂管状外層の内周面にディスペンサー等で塗布し、遠心成形によって均一塗膜とした後、加熱して、溶媒の除去、脱水閉環水の除去およびイミド転化することにより、ポリイミド樹脂管状内層を形成する。加熱温度は、通常、３６０〜４００℃であり、加熱時間は１〜２時間程度である。
【００４３】
得られたポリイミド樹脂管状内層の厚みは、組み込む装置等に応じて適宜に設定されるが、５０〜１２０μｍの範囲であると、機械的強度が高く、また熱伝導性にも支障がでない範囲であるので、実用的に好ましい。
【００４４】
（３）得られた当該２層構造を有するベルトを前記金型より離型する工程
加熱終了後、室温に冷却し、得られた２層構造を有するベルトを前記金型より離型する。
【００４５】
このようにして得られた中間転写兼定着ベルトは、その体積抵抗率は１０７　〜１０１２Ω・ｃｍであり、フッ素樹脂管状外層の表面抵抗率は１０１０〜１０１５Ω／□であり、ポリイミド樹脂管状内層の表面抵抗率より１桁以上高いことが好ましい。内層の表面抵抗率が低過ぎる場合は、ベルト全体の静電吸着性が弱くなり、ブラー現象やコピー紙のズレ等による現像不良が生じることがある。内層の表面抵抗率が高過ぎる場合は、静電吸着性が強くなり、除電機構が必要となることがある。
【００４６】
【実施例】
以下、本発明の構成と効果を具体的に示す実施例等について説明する。
【００４７】
［フッ素樹脂溶液の調製］
粒径０．２〜０．３μｍからなるテトラフルオロエチレン−パーフルオロアルキルビニルエーテル共重合体ディスパージョン（固形分濃度４０重量％、５００ＣＬ、デュポン社製）１００重量部に、粒径８μｍのテトラフルオロエチレン−パーフルオロアルキルビニルエーテル共重合体微粉末（デュポン社製）を４０重量部と蒸留水８０．８重量部を加え、さらに８重量％のカーボンブラック（ライオンペーストＷ−３１１Ｎ、ライオン社製）分散液を１０重量部加えて撹拌し、固形分３５重量％のフッ素樹脂溶液を得た。
【００４８】
［半導電性ポリアミド酸溶液の合成］
カーボンブラック（ＭＡ１００、三菱化学社製、ファーネスブラック、一次粒子に基づく平均粒子径２２ｎｍ）２００ｇを、Ｎ−メチル−２−ピロリドン（ＮＭＰ）１８００ｇに添加した。ボールミルで１２時間室温で撹拌することによりカーボンブラックを分散した後、＃４００ステンレスメッシュでろ過し、濃度１０重量％のカーボン分散液を得た。このカーボン分散液１３２７．４６ｇを５０００ｍＬの４つ口フラスコに移し、Ｎ−メチル−２−ピロリドン１１９７．１８ｇとｐ−フェニレンジアミン１２９．７７ｇ（１．２モル）と４，４’−ジアミノジフェニルエーテル６０．０６ｇ（０．３モル）を仕込み、常温で撹拌させながら溶解した。次いで、３，３’，４，４’−ビフェニルテトラカルボン酸二無水物４４１．３３ｇ（１．５モル）を添加し、温度２０℃で１時間反応させた後、７５℃で２０時間加熱しながら撹拌することにより、Ｂ型粘度計による溶液粘度が１６０Ｐａ・ｓのカーボンブラック含有ポリアミド酸溶液（固形分濃度２０重量％、カーボンブラックの添加量は樹脂固形分に対して２３重量部）を得た。このカーボンブラック含有ポリアミド酸溶液を＃８００のステンレスメッシュを用いてろ過し、半導電性ポリアミド酸溶液とした。
【００４９】
［実施例１］
内径１６０ｍｍ、長さ５００ｍｍの内面鏡面仕上げした円筒状金型の内周面に、所定量の前記フッ素樹脂溶液を塗布し、金型をゆっくり回転させて内周面全面に展開し、回転数を５００ｒｐｍに上げ，均一な塗布層を形成した。さらに２０ｒｐｍで回転させながら金型温度を１１０℃に上げ乾燥固化させた。その後、この金型を４００℃の加熱炉で１０分間焼成し，厚さ２５μｍのフッ素樹脂層を得た。
【００５０】
前記フッ素樹脂層の内面に、金属酸化物（コロイダルシリカ）を含有させたテトラフルオロエチレン−パーフルオロアルキルビニルエーテル共重合体ディスパージョンからなるプライマ一を塗布乾燥した後、この内面に前記半導電性ポリアミド溶液をディスペンサーにより塗布し、回転成形機にて１５００ｒｐｍで２０分間回転させて６００μｍの均一厚の展開層とした。次に、２５０ｒｐｍで回転させながら該円筒状シリンダーの外側より１３０℃の熱風を３０分間吹き付け、次いで２℃／分の速度で３７０℃に昇温しその温度で３０分間加熱硬化し、冷却、剥離して、厚さ１００μｍの目的の複合管状体を得た。得られたベルトの厚みばらつきは８μｍ、体積抵抗率は４．０×１０９　Ω・ｃｍ、フッ素樹脂管状外層の表面抵抗率は８．９×１０１１Ω／□であり、ポリイミド樹脂管状内層の表面抵抗率は６．８×１０１０Ω／□であった。表面粗さＲｚは０．８μｍと平滑性に優れるものであった。
【００５１】
得られたベルトを幅３００ｍｍに切断して、レーザプリンターに中間転写兼定着ベルトとして組み込み、画像転写定着性試験を行なった結果、３００，０００回通紙試験で安定した画像が形成できた。
【００５２】
［評価試験］
実施例および比較例で得た半導電性ベルトについて下記の特性を調べた。
【００５３】
（１）表面抵抗率
ハイレスタＵＰ（三菱油化社製）を用い、プローブＵＲ−１００、印加電圧２５０Ｖ、１０秒値の表面抵抗率を調べた。
【００５４】
（２）体積抵抗率
ハイレスタＵＰ（三菱油化社製）を用い、プローブＵＲ−１００、印加電圧２５０Ｖ、１０秒値の体積抵抗率を調べた。
【００５５】
（３）表面粗さＲｚ
ＪＩＳ　Ｂ　０６０１（１９８２）に準じ、ベルト表面の任意の５点よりサンプルを採取し、その周方向に関して、表面粗さ計（サーフコム５５４Ａ＝東京精密社製）にてカットオフ値０．３２ｍｍ、測定長さ２．５ｍｍ、駆動速度０．１２ｍｍ／ｓｅｃ、触針荷重７０ｍｇにて測定を行なった。
【００５６】
（４）画像転写定着性
得られた中間転写兼定着ベルトを、図２に示すようにレーザービームプリンターに組み込み、普通紙からなる記録シートの印刷テストを行なった。
【００５７】
［比較例１］
実施例１と同じ構成の半導電性ポリイミド樹脂管状内層を、円筒状金型の内周面に形成した後、金型より離型し、フッ素樹脂管状外層をスプレーコートにて形成したこと以外は実施例１と同様にして、中間転写兼定着ベルトを作製した。
【００５８】
得られたベルトの体積抵抗率は３．８×１０９　Ω・ｃｍ、フッ素樹脂管状外層の表面抵抗率は７．５×１０１１Ω／□であり、ポリイミド樹脂管状内層の表面抵抗率は５．６×１０１０Ω／□であった。表面粗Ｒｚは２．７μｍと平滑性に劣るものであった。
【００５９】
得られたベルトを幅３００ｍｍに切断して、レーザビームプリンターに中間転写兼定着ベルトとして組み込み、画像転写定着性試験を行なった結果、耐久性に問題はなかったが、光沢に劣り鮮明さに欠ける画像しか得られなかった。
【００６０】
［比較例２］
フッ素樹脂管状外層の厚みを１０μｍとしたこと以外は実施例１と同様にして、中間転写兼転写ベルトを作製した。
【００６１】
得られたベルトの体積抵抗率は１．８×１０９　Ω・ｃｍで、フッ素樹脂管状外層の表面抵抗率は６．７×１０１０Ω／□であり、ポリイミド樹脂管状内層の表面抵抗率は３．５×１０１０Ω／□であった。表面粗さＲｚは１．１μｍと平滑性は良好であった。
【００６２】
得られたベルトを幅３００ｍｍに切断して、レーザビームプリンターに中間転写兼定着ベルトとして組み込み、画像転写定着性試験を行なった結果、オフセット性が悪く、鮮明な画像は得られなかった。さらに、耐久１００，０００回でさらにオフセット性は悪くなった。
【００６３】
［比較例３］
ＰＦＡディスパージョンとして、粒径０．２〜０．３μｍのもののみを使用し、フッ素樹脂管状外層の厚みを１５μｍとする以外は実施例１と同様にして、中間転写兼転写ベルトを作製した。
【００６４】
得られたベルトの体積抵抗率は７．５×１０９　Ω・ｃｍで、フッ素樹脂管状外層の表面抵抗率は８．８×１０１１Ω／□であり、ポリイミド樹脂管状内層の表面抵抗率は５．７×１０１０Ω／□であった。表面粗さＲｚはフッ素樹脂層にクラックが見られ、２．８μｍと平滑性に劣るものであった。
【００６５】
得られたベルトを幅３００ｍｍに切断して、レーザビームプリンターに中間転写兼定着ベルトとして組み込み、画像転写定着性試験を行なった結果、オフセット性が悪く、画像も光沢のないものであった。
【図面の簡単な説明】
【図１】本発明の中間転写兼定着ベルトの部分断面図
【図２】本発明の中間転写兼定着ベルトの使用例
【符号の説明】
１　　　　　半導電性ポリイミド樹脂管状内層
２　　　　　フッ素樹脂管状外層
３　　　　　中間転写兼定着ベルト
４　　　　　感光体ロール
５ａ　　　　加熱ロール
５ｂ　　　　加圧ロール
６　　　　　記録材
７Ｋ〜７Ｃ　現像器
【図１】
2004045916.tif 000003
【図２】
2004045916.tif 000004